一次粒子の軸比平均長軸径/平均短軸径が1.0~1.7の範囲であることを特徴とするアニリンブラック。一次粒子の平均長軸径が0.05μm~0.80μmの範囲である請求項1記載のアニリンブラック。粉体pHが5.0~8.0の範囲にあることを特徴とする請求項1~2のいずれかに記載のアニリンブラック。体積固有抵抗が106Ωcm以上である請求項1~3のいずれかに記載のアニリンブラック。請求項1~4のいずれかに記載のアニリンブラックを含んでなる樹脂組成物。請求項1~4のいずれかに記載のアニリンブラックを含んでなる水系分散体。請求項1~4のいずれかに記載のアニリンブラックを含んでなる溶剤系分散体。クロムや銅などの有害物質を含まないアニリンブラックであって、青みのある黒色で黒色度に優れるとともに、体積固有抵抗値以下、抵抗値とするが高いアニリンブラックは現在、要求されているところであるが、このような諸特性を有するアニリンブラックはいまだ得られていない。即ち、前出特許文献1のアニリンブラックの色相は後出比較例に示す通り青みを有するものの、軸比が大きいため黒色度が十分とは言い難いものである。また、抵抗値は105Ωcmと比較的低抵抗である。前出特許文献2および3記載のアニリンブラックは、後出比較例に示す通り、色相が黄みを有しており、軸比も大きいため黒色度が十分とは言い難いものである。前出特許文献4記載の黒色顔料は、後出比較例に示す通り、色相は緑みを有しており、軸比も大きいため黒色度が十分とは言い難いものである。また、抵抗値は104Ωcmと比較的低抵抗である。そこで、本発明は、青みのある黒色で黒色度に優れるとともに、抵抗値の高いアニリンブラックを提供し、並びに該アニリンブラックによって着色した黒色度に優れる樹脂組成物および水系、溶剤系分散体を提供することを技術的課題とする。前記技術的課題は、次の通りの本発明によって達成できる。即ち、本発明は、一次粒子の軸比平均長軸径/平均短軸径が1.0~1.7の範囲であることを特徴とするアニリンブラックである本発明1。また、本発明は、一次粒子の平均長軸径が0.05μm~0.80μmの範囲であることを特徴とする前記アニリンブラックである本発明2。また、本発明は、粉体pHが5.0~8.0の範囲にある本発明1又は2に記載のアニリンブラックである本発明3。また、本発明は、体積固有抵抗が106Ωcm以上である本発明1~3のいずれかに記載のアニリンブラックである本発明4。また、本発明は、本発明1~4のいずれかに記載のアニリンブラックを含んでなる樹脂組成物である本発明5。また、本発明は、本発明1~4のいずれかに記載のアニリンブラックを含んでなる水系分散体である本発明6。また、本発明は、本発明1~4のいずれかに記載のアニリンブラックを含んでなる溶剤系分散体である本発明7。本発明に係るアニリンブラックは、青みのある黒色で黒色度に優れるとともに、抵抗値の高いアニリンブラックとして好適である。本発明に係るアニリンブラックによって着色した樹脂組成物は、黒色度に優れるので樹脂組成物として好適である。また、本発明に係るアニリンブラックによって着色した水系分散体又は溶剤系分散体は、黒色度に優れた塗料が得られるので、各種分散体として好適である。本発明の構成をより詳しく説明すれば次の通りである。先ず、本発明に係るアニリンブラックについて述べる。本発明に係るアニリンブラックの一次粒子の軸比平均長軸径/平均短軸径は1.0~1.7の範囲である。軸比が1.7を越える場合には、黒色度が劣る。より好ましい軸比は1.0~1.5である。本発明に係るアニリンブラックの一次粒子の平均長軸径は0.05μm~0.80μmの範囲であることが好ましい。一次粒子の平均長軸径が0.05μm未満の場合には分散が難しく、黒色度が劣る。また、一次粒子の平均長軸径が0.80μmを超える場合には着色力が低いため、黒色度が劣る。より好ましい平均長軸径は0.10~0.50μmである。本発明に係るアニリンブラックの粉体pHは5.0~8.0の範囲にあるのが好ましい。粉体pHが5.0未満の場合には、色相が緑みを有する場合がある。粉体pHが8.0を越える場合には、色相が赤みを有する。より好ましい粉体pHは5.5~7.5である。本発明に係るアニリンブラックの抵抗値体積固有抵抗値は106Ωcm以上であることが好ましい。抵抗値が106Ωcm未満の場合には、樹脂組成物とした際の抵抗値も比較的低抵抗となるため好ましくない。より好ましい抵抗値は107Ωcm以上、更により好ましくは5×107~1×1012Ωcmである。本発明に係るアニリンブラックの色相のうち、黒色度に優れるとは、後述する評価方法によって測定した表色指数L値、a値、b値をそれぞれ測定した値のうち、明度L値が12.0以下の場合をいう。L値が12.0を越える場合には、黒色度に優れるとは言い難い。より好ましい明度L値は11.5以下、更により好ましくは5~11.0である。また、a値は-2~2が好ましく、b値は-2~2が好ましい。次に、本発明に係るアニリンブラックの製造法について述べる。本発明に係るアニリンブラックは、酸により水可溶性にしたアニリン塩の酸性水溶液を作製し、該アニリン塩の酸性水溶液中へ酸化剤の分解触媒となりうる金属または金属塩を添加して混合溶液とし、混合溶液を攪拌しながら、酸化剤を滴下して酸化重合してアニリンブラックを生成させ、次いで、反応溶液をアルカリ剤により中和して、濾過、水洗、乾燥を行った後、粉砕して得ることができる。なお、分解触媒となりうる金属または金属塩は予め均一な水溶液にした後、酸化剤と同時に滴下してもよい。酸の水溶液としては、例えば塩酸、硫酸、テトラフルオロホウ酸、過塩素酸、過沃素酸等の酸水溶液などがあげられ、単独または混合物として使用してもよい。なお、酸の水溶液の濃度は、酸の種類にもよるが、通常、1~20、好ましくは、2~15程度である。酸化剤としては、過硫酸アンモニウム、過硫酸ナトリウム、過硫酸カリウム等の過硫酸塩、過酸化水素等があげられ、単独または混合物として使用してもよい。酸化剤の使用量はアニリン1モルに対して0.1~10モル、好ましくは0.5~5モルである。本発明における酸化剤は、反応溶液に対して徐々に添加することが好ましい。時間を掛けて添加することによって、酸化重合速度の制御が可能となるため、粒子径制御の点で好ましい。酸化剤の分解触媒となりうる金属または金属塩としては、鉄、塩化第二鉄、硝酸第二鉄、硫酸第二鉄、塩化第一鉄、硝酸第一鉄、硫酸第一鉄、塩化プラチナ、塩化金又は硝酸銀等があげられ、単独または混合物として使用してもよい。触媒の使用量は、通常、アニリン1モルに対し、0.01~1モル程度、好ましくは0.02~0.5モル程度が用いられる。本発明における酸化剤の分解触媒となりうる金属又は金属塩は、反応溶液に対して徐々に添加することが好ましい。時間を掛けて添加することによって、酸化剤の分解速度の制御が可能となるため、軸比制御の点で好ましい。本発明においては、酸化剤を通常10分から10時間、好ましくは20分から5時間を要して添加すればよい。本発明においては、酸化重合過程で、酸化剤の分解触媒と酸化剤を同時に滴下することによって、酸化剤の分解速度をより容易に制御することが可能となるためより好ましい。本発明における反応温度は、特に限定されるものではないが、通常10~70°C、好ましくは20~60°Cで反応させればよい。本発明においては、酸化剤を添加した後、通常、10分から10時間、好ましくは20分から5時間の間、反応溶液を撹拌することが好ましい。酸化重合して得たスラリーは強酸性になっているためアルカリ剤によりpHを5~10の範囲に調整される。好ましくはpHを6~9の範囲で調整される。要すれば20~95°Cで30分~1時間加熱撹拌してもよい。アルカリ剤としては、無機化合物および有機化合物のいずれでもよい。無機化合物としては水酸化ナトリムや水酸化カリウム等の水酸化アルカリ金属や炭酸ナトリウム等の炭酸塩などがあげられ、有機化合物としては、トリエタノールアミンやトリイソプロパノールアミンなどのトリアルカノールアミンなどがあげられる。アルカリ剤で中和した後、常法によって濾取、水洗し、乾燥すれば目的のアニリンブラックが得られる。次に、本発明に係る樹脂組成物について述べる。本発明に係る樹脂組成物の明度L値は、後述する評価方法によって測定した表色指数の明度L値が12.0以下であり、公知のアニリンブラックを用いた場合に比べ、黒色度に優れるものである。色相を考慮すれば、L値は11.5以下が好ましい。また、分散性の目視観察の結果は、後述する評価方法のうち3~4の範囲である。次に、本発明に係る樹脂組成物の製造法について述べる。本発明に係る樹脂組成物中におけるアニリンブラックの配合割合は、構成基材100重量部に対し0.01~200重量部の範囲で使用することができ、黒色樹脂組成物のハンドリングを考慮すれば、好ましくは0.05~100重量部、更に好ましくは0.1~50重量部である。本発明に係る樹脂組成物における構成基材としては、アニリンブラックと周知の熱可塑性樹脂とともに、必要により、滑剤、可塑剤、酸化防止剤、紫外線吸収剤、各種安定剤等の添加剤が配合される。添加剤の量は、アニリンブラックと熱可塑性樹脂との総和に対して50重量以下であればよい。添加物の含有量が50重量を越える場合には、成形性が低下する。本発明に係る樹脂組成物は、樹脂原料とアニリンブラックとをあらかじめよく混合し、次に、混練機もしくは押出機を用いて加熱下で強いせん断作用を加えて、アニリンブラックの凝集体を破壊し、樹脂中にアニリンブラックを均一に分散させた後、目的に応じた形状に成形加工して使用する。次に、本発明に係る水系分散体ならびに溶剤系分散体について述べる。水系分散体の粘度は、20.0mPas以下であることが好ましく、より好ましくは15.0mPas以下である。分散体の粘度が20mPasを越える場合には、黒色度が劣る。水系分散体の粘度の下限値は1.0mPas程度である。本発明に係る水系分散体の保存安定性評価は、後述する評価方法によって測定した粘度変化率において±10未満が好ましく、より好ましくは±6以下、更により好ましくは±5以下である。本発明に係る溶剤系分散体の粘度は、20.0mPas以下であることが好ましく、より好ましくは17.0mPas以下である。20mPasを越える場合には、分散性が劣り黒色度が劣る。溶剤系分散体の粘度の下限値は2.0mPas程度である。本発明に係る溶剤系分散体の保存安定性評価は、後述する評価方法によって測定した粘度変化率において±15未満が好ましく、より好ましくは±12以下、更により好ましくは±10以下である。次に、本発明に係る水系分散体および溶剤系分散体の製造方法について述べる。本発明に係る水系分散体におけるアニリンブラックの配合割合は、分散体構成基材100重量部に対し0.1~200重量部の範囲で使用することができ、分散体のハンドリングを考慮すれば、好ましくは0.1~100重量部、更に好ましくは0.1~50重量部である。本発明における分散体構成基材としては、樹脂、溶剤及び必要に応じて体質顔料、乾燥促進剤、界面活性剤、硬化促進剤、助剤等が配合される。樹脂としては、溶剤系分散体として通常使用されるアクリル樹脂、アルキッド樹脂、ポリエステル樹脂、ポリウレタン樹脂、エポキシ樹脂、フェノール樹脂、メラミン樹脂、アミノ樹脂等を用いることができる。水系分散体としては、通常使用される水溶性アルキッド樹脂、水溶性メラミン樹脂、水溶性アクリル樹脂、水溶性ウレタンエマルジョン樹脂を用いることができる。溶剤としては、溶剤系分散体として通常使用されるトルエン、キシレン、ブチルアセテート、メチルアセテート、メチルイソブチルケトン、ブチルセロソルブ、エチルセロソルブ、ブチルアルコール、脂肪族炭化水素等を用いることができる。水系分散体としては、水に加えて通常使用されるブチルセロソルブ、ブチルアルコール等を使用することができる。消泡剤としては、ノプコ8034商品名、SNデフォーマー477商品名、SNデフォーマー5013商品名、SNデフォーマー247商品名、SNデフォーマー382商品名以上、いずれもサンノプコ株式会社製、アンチホーム08商品名、エマルゲン903商品名以上、いずれも花王株式会社製等の市販品を使用することができる。<作用>本発明においては、アニリンブラックの一次粒子の軸比と、黒色度との間に密接な相関があることを見出した。本発明に係るアニリンブラックの一次粒子の軸比が小さいのは、酸化重合過程で触媒と酸化剤を同時に滴下することで、酸化剤の分解速度を任意に制御することが可能となり、酸化重合速度が制御されることによる。軸比を小さくすることで、アニリンブラックの分散性が向上したことで黒色度が優れると本発明者は推定している。本発明に係るアニリンブラックは、青みのある黒色で黒色度に優れるとともに、抵抗値が高いので、電子写真トナー用着色剤、ブラックマトリック用着色剤として好適であり、該アニリンブラックを含んでなる樹脂組成物および水系、溶剤系分散体としても有用である。本発明の代表的な実施の形態は、次の通りである。一次粒子径の平均長軸径と平均短軸径は、いずれも電子顕微鏡写真に示される粒子350個の粒子径の長軸径と短軸径をそれぞれ測定し、その平均値で示した。軸比は前出の平均長軸径の平均短軸径に対する比平均長軸径/平均短軸径として示した。粉体pH値は、試料5gを300mlの三角フラスコには秤取り、煮沸した純水100mlを加え、加熱して煮沸状態を約5分間保持した後、栓をして常温まで放冷し、減量に相当する水を加えて再び栓をして1分間振り混ぜ、5分間静置した後、得られた上澄み液のpHをJISZ8802-7に従って測定し、得られた値を粉体pH値とした。アニリンブラックの体積固有抵抗値は、まず、粒子粉末0.5gを測り取り、KBr錠剤成形器株式会社島津製作所用いて、1.372×107Pa140Kg/cm2の圧力で加圧成形を行い、円柱状の被測定試料を作製した。次いで、この被測定試料をステンレス電極の間にセットし、電気抵抗測定装置model4329A横河北辰電気株式会社製で15Vの電圧を印加して抵抗値RΩを測定した。次いで、被測定円柱状試料の上面の面積Acm2と厚みt0cmを測定し、下記数1にそれぞれの測定値を挿入して、体積固有抵抗値Ωcmを求めた。<数1>体積固有抵抗値Ωcm=R×A/t0本発明のアニリンブラックの色相は、後述実施例13で作製した分散液をキャスコート紙上にWET膜厚24μmのバーコーターを用いて塗布した塗布片塗膜厚み:約6μmを作製し、該塗布片について、分光測色計X-Rite939X-Rite製を用いてJISZ8729に定めるところに従って表色指数L値、a値、b値をそれぞれ測定した値で示した。アニリンブラックの樹脂組成物の明度L値については、後述組成からなる樹脂プレートを、分光測色計X-Rite939X-Rite製を用いてJISZ8729に定めるところに従って表色指数の明度L値を測定した値で示した。樹脂組成物への分散性は、得られた樹脂組成物表面における未分散の凝集粒子の個数を目視により判定し、5段階で評価した。5が最も分散状態が良いことを示す。5:未分散物が認められない。4:1cm2当たりに1~4個認められる。3:1cm2当たりに5~9個認められる。2:1cm2当たりに10~49個認められる。1:1cm2当たりに50個以上認められる。本発明に係る水系分散体の粘度はE型粘度計TV-30東機産業社製を用いて測定した。本発明に係る水系分散体の保存安定性評価は、初期粘度と、25°Cで1週間後の経時粘度をE型粘度計TV-30東機産業社製を用いて測定した。この初期粘度から経時粘度への変化率を下記数2で算出し、下記4段階で評価した。<数2>[粘度変化率]=[経時粘度]-[初期粘度]/[初期粘度]×100○:粘度変化率が±10未満△:粘度変化率が±10以上±30未満×:粘度変化率が30以上±50未満××:粘度変化率が50以上本発明に係る水系系分散体の分散性については、後述実施例9で作製した水系分散体を用いた塗布膜について、グロスメーターUGV-5Dスガ試験機株式会社製を用いて45°の光沢度を測定して求めた。光沢度の値が高い程分散性が良いことを示す。本発明に係る水系分散体の色相については、後述実施例9で作製した水系分散体を用いた塗布膜の色相を、分光測色計X-Rite939X-Rite製を用いてJISZ8729に定めるところに従って表色指数L値、a値、b値をそれぞれ測定した値で示した。本発明に係る溶剤系分散体の粘度はE型粘度計TV-30東機産業社製を用いて測定した。本発明に係る溶剤系分散体の保存安定性評価は、初期粘度と、25°Cで1週間後の経時粘度をE型粘度計TV-30東機産業社製を用いて測定した。この初期粘度から経時粘度への変化率を下記数3で算出し、下記3段階で評価した。<数3>[粘度変化率]=[経時粘度]-[初期粘度]/[初期粘度]×100○:粘度変化率が±15未満△:粘度変化率が±15以上±30未満×:粘度変化率が30以上±50未満本発明に係る溶剤系分散体の分散性については、後述実施例13で作製した溶剤系分散体を用いた塗布膜について、グロスメーターUGV-5Dスガ試験機株式会社製を用いて45°の光沢度を測定して求めた。光沢度の値が高い程分散性が良いことを示す。本発明に係る溶剤系分散体の色相については、後述実施例13で作製した溶剤系分散体を用いた塗布膜の色相を、分光測色計X-Rite939X-Rite製を用いてJISZ8729に定めるところに従って表色指数L値、a値、b値をそれぞれ測定した値で示した。<アニリンブラックの製造>実施例171硫酸15.8g0.11molと35塩酸31.8g0.32molと水2500mlに、アニリン30g0.32molを入れ、液温60°Cで攪拌混合しながら、塩化第二鉄4.6g0.0284molを水70mlに溶解したものと、30過酸化水素78.0g0.69molを2時間かけて滴下し、その後液温60°Cにて1時間攪拌混合を行い反応終了とする。反応終了後、反応液を濾過、水洗し得られたケーキを1000mlの水を用い再分散させ、10カセイソーダにてPH9.5に中和し、PHが安定した後濾過、水洗しペーストを60°Cで乾燥してアニリンブラックを得た。黒色顔料-1実施例2~4水量、酸の種類および添加量、触媒の種類および添加量と添加方法、酸化剤の種類および添加量と添加方法、反応温度と熟成時間、中和pHを種々変化させた以外は前記実施例1と同様にしてアニリンブラックを得た。このときの製造条件を表1に、得られたアニリンブラックの諸特性を表2に示す。比較例162硫酸18.0g0.11molと35塩酸31.8g0.32molと水600mlに、アニリン30g0.32molを入れ、攪拌溶解した後、塩化第一鉄2.5g0.0197molを水90mlに溶解したものを一度に添加する。液温30°Cで攪拌混合しながら、30過酸化水素90.0g0.79molを1時間かけて滴下し、その後液温30°Cにて4時間攪拌混合を行い反応終了とする。反応終了後、反応液を濾過、水洗し得られたケーキを1000mlの水を用い再分散させ、10カセイソーダにてPH7.0に中和し、PHが安定した後濾過、水洗しペーストを60°Cで乾燥してアニリンブラックを得た。黒色顔料-5このときの製造条件を表1に、得られたアニリンブラックの諸特性を表2に示す。比較例2特開2001-261989号公報の実施例5の追試実験アニリン30g0.32molを5.1硫酸水溶液600ml0.31molに溶解し、これに塩化第二鉄6水和物7.8g0.0289molを一度に加え、40°Cで過硫酸アンモニウム144g0.63molを水600mlに溶解した溶液を15分間で滴下した後、70~75°Cに加熱して1時間撹拌した。反応後、不溶物を濾取、水洗し、得られたケーキを900mlの水に再スラリー化し、10水酸化ナトリウム水溶液でpH7に調整した後、90°Cで30分間加熱撹拌した。不溶物を濾取、水洗、乾燥して、アニリンブラックを得た。黒色顔料-6このときの製造条件を表1に、得られたアニリンブラックの諸特性を表2に示す。比較例3特開2000-72974号公報の実施例1の追試実験62硫酸18.0g0.11molと35塩酸31.8g0.32molと水300mlに、アニリン30g0.32molを入れ、攪拌溶解した後、硫酸第一鉄13.2g0.0869molを水60mlに溶解したものを一度に添加する。液温15°Cで攪拌混合しながら、30過酸化水素90.0g0.79molを4時間にて添加し、その後液温15°Cにて4時間攪拌混合を行い反応終了とする。反応終了後、反応液を濾過、水洗し得られたケーキを960mlの水を用い再分散させ、10カセイソーダにてPH7に中和し、PHが安定した後濾過、水洗しペーストを60°Cで乾燥して、アニリンブラックを得た。黒色顔料-7このときの製造条件を表1に、得られたアニリンブラックの諸特性を表2に示す。比較例4特開平9-31353号公報の実施例4の追試実験イオン交換水540部、4メチルベンゼンスルホン酸30部0.17mol、1濃度の硫酸第二鉄15部0.0004mol、あらかじめ溶解させておいたポリイソプレンスルホン酸ナトリウム分子量=3万10濃度の水溶液350部を反応容器に仕込み、よく攪拌し、ついで35塩酸33.8g0.33molとアニリン30g0.32molを仕込んだ。反応温度を20°Cに保ちながら、5濃度の過酸化水素水360部を2時間かけて連続的に添加し、さらに2時間攪拌した後、濾過、水洗しペーストを60°Cで乾燥して、黒色顔料を得た。黒色顔料-8このときの製造条件を表1に、得られた黒色顔料の諸特性を表2に示す。<樹脂組成物の製造>実施例5実施例1で得たアニリンブラック1.5gとポリ塩化ビニル樹脂粉末103EP8D日本ゼオン株式会社製48.5gとを秤量し、これらを100ccポリビーカーに入れ、スパチュラでよく混合して混合粉末を得た。得られた混合粉末にステアリン酸カルシウムを0.5g加えて混合し、160°Cに加熱した熱間ロールのクリアランスを0.2mmに設定し、上記混合粉末を少しずつロールに練り込んで樹脂組成物が一体となるまで混練を続けた後、樹脂組成物をロールから剥離して着色樹脂プレート原料をとして用いた。次に、表面研磨されたステンレス板の間に上記樹脂組成物を挟んで180°Cに加熱したホットプレス内に入れ、1トン/cm2の圧力で加圧成形して厚さ1mmの着色樹脂プレートを得た。得られた着色樹脂プレートのL値は9.9で、分散状態は3であった。実施例6~8、比較例5~8アニリンブラックの種類を種々変化させた以外は、前記実施例5と同様にして樹脂組成物を得た。このときに得られた樹脂組成物の諸特性を表3に示す。<水系分散体の製造>実施例9140mlのガラスビンに、実施例1で得たアニリンブラック粉末7.50gを用い、水系分散体組成を下記割合で配合して1.5mmφガラスビーズ50gとともにペイントシェーカーで60分間混合分散し水系分散体を作製した。水系分散体は、下記の割合で配合した。アニリンブラック7.50重量部、アニオン系界面活性剤2.50重量部、ハイテノールNF-08:第一工業製薬製スチレンーアクリル共重合体10.00重量部、JONCRYL63J:BASF製消泡剤0.50重量部、エンバイロジェムAD-01:日信化学工業製水31.00重量部。得られた水系分散体の粘度は13.8mPasであった。保存安定性は○であった。また、光沢度は17で塗膜の色相はL値が9.3、a値が0.0、b値が0.3であった。実施例10~12、比較例8~12アニリンブラックの種類を種々変化させた以外は、前記実施例9と同様にして水系分散体を得た。このときに得られた水系分散体の諸特性を表4に示す。<溶剤系分散体の製造>実施例13140mlのガラスビンに、実施例1で得たアニリンブラック粉末7.50gを用い、溶剤系分散体組成を下記割合で配合して1.5mmφガラスビーズ50gとともにペイントシェーカーで60分間混合分散し溶剤系分散体を作製した。溶剤系分散体は、下記の組成で配合した。アニリンブラック7.50重量部、高分子分散剤2.00重量部、PB822:味の素ファインテクノ製スチレンーアクリル共重合体3.00重量部、JONCRYL680:BASF製プロピレングリコール1-モノメチルエーテル2-アセタート37.50重量部。得られた溶剤系粘度は16.2mPasであった。保存安定性は○であった。また、光沢度は16で塗膜の色相はL値が9.6、a値が0.1、b値が0.7であった。実施例14~16、比較例13~16アニリンブラックの種類を種々変化させた以外は、前記実施例13と同様にして溶剤系分散体を得た。このときに得られた溶剤系分散体の諸特性を表5に示す。